ШИХТА ДЛЯ ПОЛУЧЕНИЯ ЦВЕТНОГО СТЕКЛА
CHARGE FOR PRODUCTION OF COLOURED GLASS

Изобретение относится к области технологии силикатов и касается производства стекла, используемого для изготовления изделий декоративно-художественного назначения, посуды, смальты.
Известна шихта для получения цветного стекла, включающая соду, кварцевый песок; диопсидовую породу 25,9-85,0 мас.% (с содержанием примесей не более 15,0 мас.%).
Задачей изобретения является снижение температуры варки стекла.
Технический результат достигается тем, что шихта для получения цветного стекла, включающая соду и кварцевый песок, дополнительно содержит титановый шлак и фосфорный шлак, при следующем соотношении компонентов, мас.%: сода 10,0-20,0; кварцевый песок 50,0-60,0; титановый шлак 5,0-10,0; фосфорный шлак 20,0-25,0.
В таблице приведены составы шихты.
Таблица
Компоненты
Состав, мас.%:
1
2
3
Сода
20,0
15,0
10,0
Кварцевый песок
50,0
55,0
60,0
Титановый шлак
5,0
7,5
10,0
Фосфорный шлак
25,0
22,5
20,0
Температура варки стекла, °С
~1400
~1400
~1430
2
2
2
3
2
3
Титановый шлак характеризуется следующим химическим составом, мас.%: TiO 85,0-90,0; FeO 4,5-6,5; MnO 1,0-2,0; SiO 4,0-5,0; AlO 1,5-3,0; MgO 1,0-3,0; CaO 0,5-1,0; CrO 0,5-1,5.
2
2
3
2
3
3
2
5
Фосфорный шлак - побочный продукт, получаемый при производстве фосфора методом возгонки в электропечах и быстрого охлаждения. Шлак содержит 90-95% стеклофазы и характеризуется следующим химическим составом, мас.% SiO 40,0-43,0; AlO 1,0-3,0; FeO 0,4-1,0; CaO 42,0-49,0; MgO 3,0-4,0; SO 2,0-3,0; PO 0,9-3,0.
Стекло может быть получено в стекловаренных печах любой конструкции.
Источник информации
1. SU 153058, C03C 6/00, 1990.